(57)【要約】【課題】高電流の水平隅肉溶接において、アンダカット及びオーバーラップの溶接欠陥、並びに溶融金属の垂れを防止し、スパッタの発生も抑えることができる水平隅肉アーク溶接方法を提供する。【解決手段】水平板４１と垂直板４２との隅肉部分に溶接ワイヤＷを送給し、溶接電流の供給によって溶接ワイヤＷの先端部及び隅肉部分間にアークを発生させ、隅肉部分を溶接する消耗電極式の水平隅肉アーク溶接方法であって、３００Ａ以上の溶接電流を供給することにより隅肉部分に形成される凹状の溶融部分によって囲まれる空間に溶接ワイヤＷの先端部を進入させ、溶接ワイヤＷの送給方向に対して時計回りに溶接ワイヤＷを回転させる回転ウィービングを行いながら、溶接ワイヤＷを隅肉部分に沿って移動させる。【選択図】図１
2020093266.tif 000002
【特許請求の範囲】
【請求項１】
水平板と垂直板との隅肉部分に溶接ワイヤを送給し、溶接電流の供給によって前記溶接ワイヤの先端部及び前記隅肉部分間にアークを発生させ、前記隅肉部分を溶接する消耗電極式の水平隅肉アーク溶接方法であって、
３００Ａ以上の前記溶接電流を供給することにより前記隅肉部分に形成される凹状の溶融部分によって囲まれる空間に前記溶接ワイヤの先端部を進入させ、
溶接トーチを右側から左側へ（又は左側から右側へ）移動させる場合、前記溶接ワイヤの送給方向に対して時計回り（又は反時計回り）に該溶接ワイヤを回転させる回転ウィービングを行いながら、前記溶接ワイヤを前記隅肉部分に沿って移動させる
水平隅肉アーク溶接方法。
【請求項２】
前記溶接ワイヤを溶接トーチへ自動で送給し、該溶接トーチを手動で操作する半自動溶接にて前記隅肉部分を溶接する
請求項１に記載の水平隅肉アーク溶接方法。
【請求項３】
前進法にて前記隅肉部分を溶接する
請求項１又は請求項２に記載の水平隅肉アーク溶接方法。
【請求項４】
定電圧特性で前記溶接電流を供給し、前記溶接電流の大きさを周期的に変動させる
請求項１〜請求項３までのいずれか一項に記載の水平隅肉アーク溶接方法。
【発明の詳細な説明】
【技術分野】
【０００１】
本発明は水平隅肉アーク溶接方法に関する。
【背景技術】
【０００２】
溶接方法の一つに、消耗電極式のアーク溶接法がある。消耗電極式アーク溶接法は、母材の被溶接部に送給された溶接ワイヤと、母材との間にアークを発生させ、アークの熱によって母材を溶接する手法である。また、溶接継手の形状によって分類される溶接方法の一つに水平隅肉溶接がある。水平隅肉溶接は、略直交する板状の母材である水平板と垂直板との隅肉部分を接合する溶接方法である（例えば、特許文献１、特許文献２）。以下、消耗電極式のアーク溶接法にて行う水平隅肉溶接を適宜、水平隅肉アーク溶接方法と呼ぶ。
【０００３】
一方、一般的なガスシールドアーク溶接法に比して、高速で溶接ワイヤの送給を行い、大電流を供給することによって、９〜３０ｍｍの厚板の１パス溶接を実現する技術が検討されている。具体的には、溶接ワイヤを約５〜１００ｍ／分で送給し、３００Ａ以上の大電流を供給することによって、厚板の１パス溶接を実現することができる。溶接ワイヤの高速送給及び大電流供給を行うと、アークの熱によって母材に凹状の溶融部分が形成され、溶接ワイヤの先端部が溶融部分によって囲まれた空間に進入する。溶接ワイヤの先端部が母材表面より深部に進入することによって、溶融部分が母材の厚み方向裏面側にまで貫通し、１パス溶接が可能になる。以下、凹状の溶融部分によって囲まれる空間を埋もれ空間と呼び、埋もれ空間に進入した溶接ワイヤの先端部と、母材又は溶融部分との間に発生するアークを、適宜、埋もれアークと呼ぶ。また、埋もれアークを用いて行う溶接を埋もれアーク溶接と呼ぶ。
【先行技術文献】
【特許文献】
【０００４】
【特許文献１】特開２０１１−５０９７５号公報
【特許文献２】特開昭６１−２４９６６７号公報
【発明の概要】
【発明が解決しようとする課題】
【０００５】
一般的に高電流及び高溶着で水平隅肉溶接を行う場合、アンダカット及びオーバーラップなどの溶接欠陥の発生、溶融金属の垂れによるビード外観不良が問題となる。また水平隅肉溶接ではスパッタが母材に付着しやすいことも問題である。このように、水平隅肉溶接に対する高電流溶接の適用は難しく、特に溶接速度を精密に管理できない半自動溶接では溶接電流が制限される。溶接電流の大きさが制限されると、溶接施工速度が制限されることになる。
【０００６】
そこで、アンダカット及びオーバーラップなどの溶接欠陥、並びに溶融金属の垂れを解消でき、望ましくはスパッタの発生量を低減できる水平隅肉アーク溶接方法が求められている。
【０００７】
本願発明者は、かかる問題を解決するために、上記埋もれアーク溶接の水平隅肉溶接法への適用を試みたところ、スパッタの発生は抑制できたものの、アンダカットは必ずしも改善されず、オーバーラップ及び溶融金属の垂れは悪化する結果となった。
【０００８】
本発明は、上記事情に鑑みてなされたものであり、その目的は、高電流の水平隅肉溶接において、アンダカット及びオーバーラップの溶接欠陥、並びに溶融金属の垂れを防止し、スパッタの発生も抑えることができる水平隅肉アーク溶接方法を提供することにある。
【課題を解決するための手段】
【０００９】
本態様に係る水平隅肉アーク溶接方法によれば、水平板と垂直板との隅肉部分に溶接ワイヤを送給し、溶接電流の供給によって前記溶接ワイヤの先端部及び前記隅肉部分間にアークを発生させ、前記隅肉部分を溶接する消耗電極式の水平隅肉アーク溶接方法であって、３００Ａ以上の前記溶接電流を供給することにより前記隅肉部分に形成される凹状の溶融部分によって囲まれる空間に前記溶接ワイヤの先端部を進入させ、溶接トーチを右側から左側へ（又は左側から右側へ）移動させる場合、前記溶接ワイヤの送給方向に対して時計回り（又は反時計回り）に該溶接ワイヤを回転させる回転ウィービングを行いながら、前記溶接ワイヤを前記隅肉部分に沿って移動させる。
【００１０】
本態様によれば、埋もれアークを水平隅肉溶接に適用することにより、スパッタ発生量を低減でき、同時にアンダカットを抑制できる。ただし埋もれアークを用いても、アンダカットを完全に抑制できるわけではない。また埋もれアークはオーバーラップ及び溶融金属の垂れをむしろ助長してしまう。
そこで、埋もれアークに加え、溶接方向に対して特定方向の回転ウィービングを併用することで、アンダカット、オーバーラップ、溶融金属の垂れを抑制する。具体的には、溶接ワイヤを右側から左側へ移動させる場合、溶接ワイヤの送給方向に対して時計回りに当該溶接ワイヤを回転させる回転ウィービングを行いながら、溶接ワイヤを前記隅肉部分に沿って移動させる。同様に、溶接ワイヤを左側から右側へ移動させる場合、溶接ワイヤの送給方向に対して反時計回りに当該溶接ワイヤを回転させる回転ウィービングを行いながら、溶接ワイヤを前記隅肉部分に沿って移動させる。
アンダカットの出やすい垂直板側の溶接時は、溶接ワイヤが溶接方向反対方向へ移動するような回転方向となり、一度溶接した部分に再度溶融金属を補填し、アンダカット抑制効果を高める。
またオーバーラップの出やすい水平板側の溶接時は、相対的に溶接速度が速くなる回転方向となり、溶融金属を溶接方向へ流すことができ、過度な溶融金属の下板側への溶着を避け、オーバーラップを防止する。
上記相乗効果により、溶融金属の垂れも抑制できる。本来水平板側に溶着すべき溶融金属が垂直板側に運ばれるイメージである。
【００１１】
本態様に係る水平隅肉アーク溶接方法によれば、前記溶接ワイヤを溶接トーチへ自動で送給し、該溶接トーチを手動で操作する半自動溶接にて前記隅肉部分を溶接する。
【００１２】
本態様によれば、いわゆる半自動溶接においても、上記の通り、アンダカット及びオーバーラップの溶接欠陥、並びに溶融金属の垂れを防止し、スパッタの発生も抑えることができ、しかも溶接速度を向上させることができる。
【００１３】
本態様に係る水平隅肉アーク溶接方法によれば、前進法にて前記隅肉部分を溶接する。
【００１４】
本態様によれば、前進法にて溶接することにより、より効果的に溶融金属を溶接方向へ流すことができ、オーバーラップを効果的に抑えることができる。また、半自動溶接の場合、前進法の方が溶接トーチの移動操作が容易であり、より効果的に溶接欠陥及び外観不良を防止することができる。
【００１５】
本態様に係る水平隅肉アーク溶接方法によれば、定電圧特性で前記溶接電流を供給し、前記溶接電流の大きさを周期的に変動させる。
【００１６】
本態様によれば、定電圧特性で溶接電流を供給し、当該溶接電流を周期的に変動させることによって、溶融金属の浪打を抑え、埋もれ空間を安定的に維持することができ、より効果的に溶接欠陥及び外観不良を防止することができる。
【発明の効果】
【００１７】
本発明によれば、高電流の水平隅肉溶接において、アンダカット及びオーバーラップの溶接欠陥、並びに溶融金属の垂れを防止し、スパッタの発生も抑えることができる。
【図面の簡単な説明】
【００１８】
【図１】本実施形態に係る溶接装置の一構成を示す模式図である。
【図２】本実施形態に係る水平隅肉アーク溶接方法を示す模式図である。
【図３】高電流による水平隅肉溶接の問題を模式図である。
【図４】埋もれアークによる水平隅肉溶接の効果を示す模式図である。
【図５】本実施形態に係る水平隅肉アーク溶接の効果を示すビード断面の写真である。
【図６】埋もれアーク及び回転ウィービングを組み合わせた水平隅肉溶接の効果を示す図表である。
【発明を実施するための形態】
【００１９】
以下、本発明をその実施形態を示す図面に基づいて詳述する。
まず、本実施形態に係る水平隅肉溶接に使用する溶接装置を説明し、次いで本実施形態に係る水平隅肉アーク溶接方法を説明する。
【００２０】
＜溶接電源１＞
図１は本実施形態に係る溶接装置の一構成を示す模式図である。本実施形態に係る溶接装置は、埋もれアークを用いた水平隅肉溶接行うための消耗電極式のガスシールドアーク溶接機であり、溶接電源１、溶接トーチ２及びワイヤ送給装置３を備える。
【００２１】
溶接トーチ２は、トーチボディ及びハンドルを備える。トーチボディは、金属製の筒状の部材であり、内部に溶接ワイヤＷが挿通するライナ、給電ケーブル、及びガス配管などが配されている。トーチボディの先端部には、銅合金等の導電性材料からなり、母材４の被溶接部へ溶接ワイヤＷを案内すると共に、アークの発生に必要な溶接電流Ｉを供給する円筒形状のコンタクトチップが設けられている。コンタクトチップは、その内部を挿通する溶接ワイヤＷに接触し、溶接電流Ｉを溶接ワイヤＷに供給する。また、溶接トーチ２は、コンタクトチップを囲繞する中空円筒形状をなし、被溶接部へシールドガスを噴射するノズルを有する。シールドガスは、アークによって溶融した母材４及び溶接ワイヤＷの酸化を防止するためのものである。シールドガスは、例えば炭酸ガス、炭酸ガス及びアルゴンガスの混合ガス、アルゴン等の不活性ガス等である。
ハンドルは、溶接作業者が把持するための部位であり、トーチボディの基端部を保持している。溶接作業者は、ハンドルを把持し、溶接作業を行う。ハンドルには、トーチスイッチが設けられている。トーチスイッチは、溶接の開始及び停止の操作を受け付けるスイッチであり、トーチスイッチのオン操作により、操作信号が溶接電源１に出力され、当該操作信号が溶接電源１に入力されることにより、溶接電源１は溶接電流を供給すると共に、ワイヤ送給装置３を動作させる。
【００２２】
溶接ワイヤＷは、例えばソリッドワイヤであり、その直径は０．９ｍｍ以上１．６ｍｍ以下であり、消耗電極として機能する。溶接ワイヤＷは、例えば、ワイヤリールに巻回されたリールワイヤである。溶接ワイヤＷの材質は、ＹＧＷ１１、ＹＧＷ１２、ＹＧＷ１５、ＹＧＷ１７、ＹＧＷ１８、ＹＧＷ１９等のソリッドワイヤを用いることができる。ただし、フラックスコアードワイヤやメタルコアードワイヤ、その他の新規のワイヤを溶接ワイヤＷとして適用しても良い。
【００２３】
ワイヤ送給装置３は、溶接ワイヤＷを溶接トーチ２へ送給する送給ローラと、当該送給ローラを回転させるモータとを有する。ワイヤ送給装置３は、送給ローラを回転させることによって、ワイヤリールから溶接ワイヤＷを引き出し、引き出された溶接ワイヤＷを溶接トーチ２へ定速で供給する。溶接ワイヤＷの送給速度は、例えば、約５〜１００ｍ／分である。なお、かかる溶接ワイヤＷの送給方式は一例であり、特に限定されるものでは無い。
【００２４】
溶接電源１は、定電圧特性の電源であり、給電ケーブルを介して、溶接トーチ２のコンタクトチップ及び母材４に接続された電源回路１１を備える。電源回路１１は、ＰＷＭ制御された直流を出力する回路であり、溶接ワイヤＷ及び母材４間に溶接電圧Ｖを印加することにより、溶接電流Ｉを供給する。また溶接電源１は、溶接電流Ｉの供給を制御する制御部１２と、電圧検出部１３及び電流検出部１４と、溶接ワイヤＷの送給速度を制御する送給速度制御部１５とを備える。
【００２５】
電圧検出部１３は、電源回路１１にて溶接ワイヤＷ及び母材４間に印加される溶接電圧Ｖを検出し、検出した電圧値Ｖｄを制御部１２へ出力する。
【００２６】
電流検出部１４は、溶接電源１から溶接トーチ２を介して溶接ワイヤＷへ供給され、アークを流れる溶接電流Ｉを検出し、検出した電流値Ｉｄを制御部１２へ出力する。
【００２７】
制御部１２は、出力電圧設定部１２ａ、定電圧制御部１２ｂ及び差分増幅部１２ｃを備える。制御部１２を構成する各構成部は、ハードウェアで構成しても良いし、ソフトウェアの機能部として構成しても良い。また、言うまでもなく、一部をハードウェアで構成し、その他の部分をソフトとウェア的に構成しても良い。以下、制御部１２は、ＣＰＵ、ＲＯＭ、ＲＡＭ、入出力部等を有するコンピュータであって、制御プログラムを実行するＣＰＵの演算処理によって各構成部をソフトウェア的に実現するものとして説明する。
【００２８】
出力電圧設定部１２ａは、定電圧特性を有する溶接電源１の出力電圧Ｅを示した出力電圧設定値Ｅｒを定電圧制御部１２ｂへ出力する。出力電圧設定部１２ａは、溶接電源１に設定された溶接電流Ｉの平均電流設定値、周波数設定値及び振幅設定値に基づいて、目標とする周波数、電流振幅及び平均電流で溶接電流Ｉを周期的に変動させるための任意波形の出力電圧設定値Ｅｒを生成し、生成した出力電圧設定値Ｅｒを定電圧制御部１２ｂへ出力する。出力電圧設定値Ｅｒは、例えば矩形波状の信号で表される周期的に増減する値である。
上記平均電流設定値は、周期的に変動する溶接電流Ｉの平均電流を設定するための数値である。本実施形態に係る水平隅肉アーク溶接方法を実施する場合、平均電流設定値は、３００Ａ以上の平均電流、好ましくは平均電流を３００Ａ以上４００Ａ以下の平均電流、より好ましくは３００Ａ以上３５０Ａ以下の平均電流である。
上記周波数設定値は、母材４及び溶接ワイヤＷ間の溶接電圧Ｖ及び溶接電流Ｉを周期的に変動させる周波数を設定するための数値である。本実施形態に係る水平隅肉アーク溶接方法を実施する場合、周波数設定値は、１０Ｈｚ以上１０００Ｈｚ以下の周波数、好ましくは５０Ｈｚ以上３００Ｈｚ以下の周波数、より好ましくは８０Ｈｚ以上２００Ｈｚ以下の周波数である。
上記振幅設定値は、周期的に変動する溶接電流Ｉの振幅を設定するための数値である。本実施形態に係る水平隅肉アーク溶接方法を実施する場合、振幅設定値は、５０Ａ以上の電流振幅である。
【００２９】
定電圧制御部１２ｂは、溶接電源１のインダクタンスを電子的に変動させることによって、所定の定電圧特性を実現し、溶接電流Ｉの供給を制御する。定電圧制御部１２ｂは、出力電圧設定値Ｅｒに基づいて、所定の定電圧特性が得られるような溶接電流Ｉを示す溶接電流制御設定値Ｉｒｃを算出し、算出された溶接電流制御設定値Ｉｒｃを、制限部１２ｆを介して差分増幅部１２ｃへ出力する。
【００３０】
差分増幅部１２ｃは、電流検出部１４から出力された電流値Ｉｄと、制限部１２ｆから出力された溶接電流制御設定値Ｉｒｃとの差分を増幅し、当該差分を示す増幅された差分値ΔＩを電源回路１１へ出力する。
【００３１】
電源回路１１は、商用交流を交直変換するＡＣ−ＤＣコンバータ、交直変換された直流をスイッチングにより所要の交流に変換するインバータ回路、変換された交流を整流する整流回路等を備える。電源回路１１は、差分増幅部１２ｃから出力された差分値ΔＩに従って、差分値ΔＩが小さくなるようにインバータをＰＷＭ制御し、直流電圧を溶接ワイヤＷへ出力する。その結果、母材４及び溶接ワイヤＷ間に、周期的に変動する溶接電圧Ｖが印加され、溶接電流Ｉが通電する。電源回路１１は、差分値ΔＩに従って、出力を制御するため、溶接電源１のインダクタンス設定値Ｌｒ、外部特性傾き設定値Ｒｒを電子的に生成することができる。つまり、電源回路１１は、基本的には定電圧特性を有する電源として振る舞い、溶接電流Ｉを溶接ワイヤＷに供給することができる。
【００３２】
送給速度制御部１５は、溶接電流Ｉに応じて送給速度で溶接ワイヤＷが送給されるように、ワイヤ送給装置３の動作を制御する。
【００３３】
なお、溶接電源１は、トーチスイッチが操作された場合、溶接電流Ｉの供給及び溶接ワイヤＷの送給を開始させる。
【００３４】
＜埋もれアーク及び回転ウィービングを用いた水平隅肉アーク溶接方法＞
図２は本実施形態に係る水平隅肉アーク溶接方法を示す模式図である。ここでは、半自動溶接を説明する。半自動溶接は、溶接ワイヤＷを溶接トーチ２へ自動で送給し、溶接トーチ２を手動で操作する溶接手法である。
【００３５】
まず母材４として、略直交するように水平板４１と垂直板４２を配置する。そして、溶接トーチ２を操作することによって、水平板４１と垂直板４２との隅肉部分に溶接ワイヤＷを自動送給し、溶接電源１から溶接電流を供給することによって溶接ワイヤＷの先端部及び隅肉部分間にアークを発生させ、隅肉部分を溶接する。
【００３６】
ここで溶接電源１は３００Ａ以上の溶接電流を供給する。３００Ａ以上の大電流が供給され、隅肉部分には凹状の溶融部分が形成される。溶接電源１は定電圧特性で動作し、周期的に変動する溶接電流を供給することによって、溶融部分の浪打を抑え、当該凹状の溶融部分によって囲まれる埋もれ空間を安定化させる。溶接トーチ２から送給される溶接ワイヤＷの先端部は、当該凹状の溶融部分によって囲まれる埋もれ空間に進入する。
【００３７】
より具体的な溶接条件例は、溶接電流３２０Ａ、溶接ワイヤＷの突出し長さ２５ｍｍ、母材４の板厚９ｍｍ、ワイヤ径１．４ｍｍのソリッドワイヤ、ワイヤ送給速度８．５ｍ／分である。
【００３８】
溶接作業者は、溶接トーチ２のハンドルを把持し、溶接ワイヤＷの送給方向に対して時計回りに溶接ワイヤＷを回転させる回転ウィービングを行いながら、溶接ワイヤＷを隅肉部分に沿って右側から左側へ移動させる。具体的には、垂直板４２側を溶接ワイヤＷが移動するとき、溶接ワイヤＷが溶接方向反対方向へ移動し、水平板４１側を溶接ワイヤＷが移動するときは、溶接ワイヤＷの溶接方向への移動速度が速くなるような特定の方向へ回転ウィービングさせながら、溶接トーチ２を隅肉部分に沿って移動させる。図中、直線の矢印は隅肉部分に沿って溶接トーチ２を移動させる方向を示している。つまり、当該矢印は回転ウィービングによる移動成分を除いた溶接トーチ２の直線移動方向を示している。図中曲線矢印は回転ウィービングの動きを示している。
【００３９】
回転ウィービングによる移動成分を除いた溶接トーチ２の直線移動速度は、２０ｃｍ／分以上、６０ｃｍ／分以下である。好ましくは、当該直線移動速度は３０ｃｍ／分以上５０ｃｍ／分以下である。
回転ウィービングによる溶接ワイヤＷの回転移動周波数は０．５以上３．０Ｈｚ以下である。好ましくは、当該回転移動周波数は０．８以上１．５Ｈｚ以下である。
回転ウィービングによる縦方向の振り幅、即ち溶接トーチ２の直線移動方向に対して略垂直な方向への振り幅は、２ｍｍ以上５ｍｍ以下である。好ましくは、当該振り幅は２ｍｍ以上４ｍｍ以下である。
回転ウィービングによる横方向の振り幅、即ち溶接トーチ２の直線移動方向への振り幅は、２ｍｍ以上１０ｍｍ以下である。好ましくは、当該振り幅は２ｍｍ以上５ｍｍ以下である。
【００４０】
上記溶接条件の下、上記回転ウィービングと埋もれアークによる半自動溶接を行うと、後述するように、オーバーラップ及びアンダカット等の溶接欠陥、溶融金属の垂れが防止され、スパッタの発生も抑制させる。
【００４１】
＜作用効果＞
次に、本実施形態に係る水平隅肉アーク溶接方法の作用効果を、通常の直流大電流溶接、回転ウィービング無しの埋もれアーク溶接の問題と共に説明する。
【００４２】
図３は高電流による水平隅肉溶接の問題を模式図である。図３Ａは低電流による回転ウィービング無しの水平隅肉溶接によって得られるビード断面形状を示し、図３Ｂは高電流による回転ウィービング無しの水平隅肉溶接によって得られるビード断面形状を示す。この高電流は、埋もれアークを発生させる溶接電流よりは低い電流である。図３Ａ及び図３Ｂを比較すると分かるように、高電流による水平隅肉溶接を行うと、符号Ａで示す箇所にアンダカットの溶接欠陥、符号Ｂで示す箇所に溶融金属の垂れ（ビード外観不良）、符号Ｃで示す箇所にオーバーラップの溶接欠陥が生ずる。
水平隅肉溶接におけるアンダカットは、垂直板４２に形成されるビードの止端側の溝である。アンダカットは高電流で広がったアークが垂直板４２を広く溶かし過ぎることによって生ずる。
水平隅肉溶接におけるオーバーラップは水平板４１に形成されるビードの止端部と母材４とのなじみが悪い状態の部分である。オーバーラップは、過剰な溶融金属の重力による垂れによって生ずる。
溶融金属の垂れは、ビードがこぶ状になったビード外観不良部分である。溶融金属の垂れは、過剰な溶融金属の重力による垂れによって生ずる。
【００４３】
図４は埋もれアークによる水平隅肉溶接の効果を示す模式図である。図４Ａは、高電流流溶接による回転ウィービング無しの水平隅肉溶接の様子を示し、図４Ｂは埋もれアークによる水平隅肉溶接の様子を示す模式図である。
図４Ａ及び図４Ｂを比較すると分かるように、溶接ワイヤＷの先端部は、凹状の溶融金属で囲まれる埋もれ空間に侵入し、溶融金属表面より深い位置にあるため、溶けた溶接ワイヤＷが飛び散っても周囲の溶融金属に吸収される割合が多く、スパッタの発生を抑えることができる。
【００４４】
また、図４Ａ中、高電流による水平隅肉溶接の場合、破線の円で囲まれた部分にアンダカットが生じる傾向にあるが、埋もれアーク溶接においては溶接ワイヤＷの先端部が埋もれ空間に侵入し、アークの広がりが抑えられる。このため垂直板４２が広く溶けることを防止することができる。また、広がったアークによって溶融金属が上から下へ押さえつけられることは無く、溶融金属の補填が妨げられないため、アンダカットが発生し難い状態となる。但し、埋もれアークを用いてもアンダカットが発生しない訳では無い。
【００４５】
一方、オーバーラップ及び溶融金属の垂れの問題については、埋もれアーク溶接は逆効果である。埋もれアークを用いると、溶融金属の量が多くなる傾向があり、更にアークの広がりが抑えられ、溶けていない水平板４１部分に溶融金属が重なる傾向にあるため、オーバーラップの溶接欠陥、溶接金属の垂れの問題が助長されることになる。
【００４６】
このように、埋もれアークを用いた水平隅肉溶接においては、スパッタの発生が抑制され、アンダカットを発生し難くすることができるものの、オーバーラップ及び溶融金属の垂れが発生し易い状況にある。
【００４７】
本実施形態によれば、図２に示すように、埋もれアークと特定方向の回転ウィービングを併用した水平隅肉溶接によって、アンダカット及びオーバーラップの溶接欠陥、並びに溶融金属の垂れを防止し、スパッタの発生も抑えることができる。
【００４８】
アンダカットの出やすい垂直板４２側の溶接時は、溶接ワイヤＷが溶接方向反対方向へ移動することになり、溶融金属が垂直板４２側へ押し上げられ一度溶接した部分に再度溶融金属が補填され、アンダカットがより効果的に防止される。アンダカットは埋もれアークによって抑制され、更に回転ウィービングによってより効果的に防止することができる。
またオーバーラップの出やすい水平板４１側の溶接時は、溶接ワイヤＷの溶接方向への移動速度が速くなり、溶融金属を溶接方向へ流すことができ、オーバーラップの垂れを防止することができる。
更に、上記の通り溶融金属を垂直板４２側へ押し上げ、また溶接方向へ流すことによって、溶接金属の垂れを防止することができる。
【００４９】
図５は本実施形態に係る水平隅肉アーク溶接の効果を示すビード断面の写真であり、図６は埋もれアーク及び回転ウィービングを組み合わせた水平隅肉溶接の効果を示す図表である。図５Ａは高電流による水平隅肉溶接によって得られたビード断面形状を示す写真であり、図５Ｂは、埋もれアーク及び回転ウィービングを併用した水平隅肉溶接によって得られるビード断面形状を示す写真である。
図５Ａ及び図６の表中、左欄に示すように、高電流を用いた水平隅肉溶接では、アンダカット、オーバーラップ、溶融金属の垂れ、スパッタが問題になる。しかし、図５Ｂ及び図６の表中、右欄に示すように、埋もれアーク及び特定方向の回転ウィービングを併用することによって、アンダカット及びオーバーラップの溶接欠陥、溶融金属の垂れ、スパッタの発生を防止することができる。
【００５０】
このように本実施形態によれば、高電流の水平隅肉溶接において、アンダカット及びオーバーラップの溶接欠陥、並びに溶融金属の垂れを防止し、スパッタの発生も抑えることができる。
【００５１】
また、溶接速度を精密に制御できない半自動溶接においても、上記と同様の効果を奏し、溶接速度を向上させることができる。
【００５２】
更に、定電圧特性で溶接電流を周期的に変動させることによって、溶融金属の浪打を抑え、埋もれ空間を安定的に維持することができ、より効果的に溶接欠陥及び外観不良を防止することができる。
【００５３】
（変形例１）
溶接作業者は、前進法にて隅肉部分を溶接すると良い。前進法は溶接ワイヤＷの送出方向が、溶接トーチ２の移動方向側を向くように溶接トーチ２を傾けて行う溶接である。前進法によれば、オーバーラップをより効果的に抑えることができる。また、半自動溶接の場合、後退法に比べて前進法の方が溶接トーチ２の移動操作が容易であり、より効果的に溶接欠陥及び外観不良を防止することができる。
【００５４】
（変形例２）
溶接作業者は、後退法にて隅肉部分を溶接すると良い。後退法は溶接ワイヤＷの送出方向が、溶接トーチ２の移動方向反対側を向くように溶接トーチ２を傾けて行う溶接である。後退法によれば、アンダカットをより効果的に抑えることができる。
【００５５】
なお、本実施形態では、溶接トーチ２を右側から左側へ移動させる例を説明したが、溶接トーチ２を左側から右側へ移動させて水平隅肉溶接を行う場合、溶接ワイヤＷの送給方向に対して反時計回りに該溶接ワイヤを回転させる回転ウィービングを行うことによって、上記と同様の効果を得ることができる。
【００５６】
また、本実施形態では主に半自動溶接を説明したが、溶接ロボットを用いた自動溶接に本発明を適用しても良い。
【００５７】
更に、溶接電流を振動させる例を説明したが、必ずも溶接電流を振動させる必要は無く、直流の溶接電流で埋もれアーク溶接を実施しても良い。
【００５８】
今回開示された実施形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【００５９】
１  溶接電源
２  溶接トーチ
３  ワイヤ送給装置
４  母材
Ｗ  溶接ワイヤ
１１  電源回路
１２  制御部
１２ａ  出力電圧設定部
１２ｂ  定電圧制御部
１２ｃ  差分増幅部
１３  電圧検出部
１４  電流検出部
１５  送給速度制御部
４１  水平板
４２  垂直板
Ｒ  電気抵抗
Ｌ  リアクトル
Ｅ  設定電圧
Ｖ  溶接電圧
Ｉ  溶接電流
Ｖｄ  溶接電圧の電圧値
Ｉｄ  溶接電流の電流値
Ｅｒ  出力電圧設定値
Ｉｒｃ  溶接電流制御設定値
ΔＩ  差分値
４１  水平板
４２  垂直板
Ｗ  溶接ワイヤ
【図１】
2020093266.tif 000003
【図２】
2020093266.tif 000004
【図３】
2020093266.tif 000005
【図４】
2020093266.tif 000006
【図５】
2020093266.tif 000007
【図６】
2020093266.tif 000008